(57)【要約】【発明が解決しようとする課題】微粉砕した炭パウダーを繊維中に練り込むことにより、今までになかった血流促進効果を得ることを目的とする。【解決手段】繊維中に、下記の値を満足する炭パウダーが分散されていることを特徴とする炭含有繊維である。空隙率　ε≧０．５６引張破断強度　δｔ（Ｐａ）≦３６００好ましくは、炭パウダーの粒径が５μｍ以下で、炭パウダーの含有率が３〜７重量％で、炭パウダーが備長炭で、フィラメントの単糸繊度が２ｄｔｅｘ以上である事が好ましい。【選択図】なし【特許請求の範囲】
【請求項１】
繊維中に、下記の値を満足する炭パウダーが分散されていることを特徴とする炭含有繊維。
空隙率　　　　ε≧０．５６
引張破断強度　δｔ（Ｐａ）≦３６００
【請求項２】
炭パウダーの粒径が５μｍ以下である請求項１記載の繊維。
【請求項３】
炭パウダーの含有率が３〜７重量％である請求項２記載の繊維。
【請求項４】
炭パウダーが備長炭である請求項１記載の繊維。
【請求項５】
フィラメントの単糸繊度が２ｄｔｅｘ以上である請求項１記載の繊維。
【発明の詳細な説明】
【０００１】
【発明の属する技術分野】
本発明は、新規な炭含有繊維に関するものである。
【０００２】
【従来技術】
木炭、特にウバメガシを原料として炭化させた白炭（備長炭）は、古来より燃料として用いられてきた。しかし、近年、燃料以外にも種々の用途が提案されている。
【０００３】
例えば、特開２００１−３４８７２３号公報には、炭微粉末を繊維中に配合させ、吸湿性及び帯電防止効果を付与させた合成繊維及びこれを用いた綿状物並びにこれを内包してなる縫製体が開示されている。
【０００４】
しかしながら、該公報は、吸湿性及び帯電防止効果を付与することを目的とするものであり、我々が目的とする血流促進効果を目的としているものではない。
【０００５】
又、特開２０００−２９０８２６号公報には、微粉砕した炭パウダーを繊維中に配合させることにより、化学物質の吸着作用、遠赤外線放射による保温作用、マイナスイオンの発生作用等の諸作用を発現させる方法が記載されている。
【０００６】
これもまた、微粉砕した炭パウダーを繊維中に配合させる方法は本発明と類似しているが、我々が目的としている血流促進効果のことは全く触れられていない。
【０００７】
【発明が解決しようとする課題】
本発明は、微粉砕した炭パウダーを繊維中に練り込むことにより、今までになかった血流促進効果を得ることを目的とする。
【０００８】
【課題を解決しようとする手段】
本発明の第一は、繊維中に、下記の値を満足する炭パウダーが分散されていることを特徴とする炭含有繊維である。
空隙率　　　　ε≧０．５６
引張破断強度　δｔ（Ｐａ）≦３６００
【０００９】
本発明の第二は、炭パウダーの粒径が５μｍ以下であることを特徴とする上記記載の繊維である。
【００１０】
本発明の第三は、炭パウダーの含有率が３〜７重量％であることを特徴とする上記記載の繊維である。
【００１１】
本発明の第四は、炭パウダーが備長炭であることを特徴とする上記記載の繊維である。
【００１２】
本発明の第五は、フィラメントの単糸繊度が２ｄｔｅｘ以上であることを特徴とする上記記載の繊維である。
【００１３】
【発明の実施の形態】
本発明に使用出来る炭パウダーは、以下に記す特性値を有していなければならない。
空隙率　　　　ε≧０．５６
引張破断強度　δｔ（Ｐａ）≦３６００
【００１４】
ここで、空隙率とは、粉体粒子を球形と仮定した場合、粒子が配列した場合の空間率である。引張破断強度とは、炭パウダーを圧縮して形成された粉体層を引っ張り、粉体層が分裂破断に至る時の最大強度である。空隙率が０．５６より小さいと、粉体の凝集性が強くなり、均一分散性に欠け、ポリマー濾過圧上昇が大きくなり、紡糸、延伸操業性が著しく悪くなり、得られる糸の強度も低くなる。又、引張破断強度が３６００Ｐａより大きいと、空隙率が上記範囲より小さくなるため、粉体の凝集性が強くなり、均一分散性に欠け、紡糸、延伸操業性が悪化し、糸の強度低下をまねく。
【００１５】
本発明に使用出来る炭パウダーは、例えばホソカワミクロン（株）社製　アルピネ　カウンタージェトミルによって備長炭から作られる。製造条件として重要なことは、原料備長炭を吹き付ける空気圧力と空気量である。空気圧力は０．５９ＭＰａ程度、空気量は０．７２ｍ３／分程の条件下で炭パウダーが作られる。更に得られた炭パウダーを分級機にて５μｍ以下に分級されて得られた炭パウダーが本発明に使用することが出来る。
【００１６】
本発明の炭パウダーの粒径は、好ましくは５μｍ以下であり、更に好ましくは２μｍ以下である。粒径を５μｍ以下におさえる事により、紡糸延伸操業性が向上するとともに、得られる繊維の物性も優れるので好ましい。
【００１７】
炭パウダーは、ポリマー中に好ましくは３〜７重量％配合し、更に好ましくは４〜６重量％配合する。炭パウダーの配合量が３〜７重量％では、血流促進効果が充分であり、又、紡糸操業性も良好であり、糸の強度も十分である。
【００１８】
本発明のフィラメントの単糸繊度は、好ましくは２ｄｔｅｘ以上である。単糸繊度が２ｄｔｅｘ以上であると、炭パウダーを所定の量配合することができる。
【００１９】
本発明で用いられるポリマーとしては、ポリエステル系ポリマー、ポリアミド系ポリマー等が挙げられるが、中でもポリエステル系ポリマーが好ましく、その中でもポリブチレンテレフタレートが特に好ましく用いられる。
【００２０】
炭パウダーは、例えばポリエステルの溶融紡糸時にポリエステル繊維と一緒に紡糸口金から吐出される。本発明の繊維を製造するに当っては、まず、ポリエステル樹脂中に、微粉砕処理を施した炭パウダーを１０〜２５重量％含有させたマスターチップを製造し、これとポリエステル樹脂ペレットと溶融混合し、全体としてポリエステル樹脂中に炭パウダーが好ましくは３〜７重量％、より好ましくは４〜６重量％となるようにする。
【００２１】
溶融紡糸は特別の配慮をすることなく通常の方法、又は直接延伸法で紡糸できる。又、糸の断面は、丸断面、三角断面、四角断面、多角断面、偏平断面、中空断面等、多種多様な形状を利用することができる。
【００２２】
【発明の効果】
本発明の炭含有繊維は、炭パウダーを含有しているため、血流促進効果が得られる。本発明の目的は、該炭含有繊維を単独で、或いは他の繊維と共に併用しても達成できる。
【００２３】
又、本発明の主たる目的ではないが、炭が本来的に有する種々の優れた作用、例えば吸湿性、化学物質の吸着作用、遠赤外線放射による保温作用、マイナスイオンの発生作用等が同時に発揮できるものである。
【００２４】
【実施例】
以下実施例によって本発明を詳細に説明する。但し、本発明はここに挙げられているものに限定されるものではない。
【００２５】
実施例１
備長炭をホソカワミクロン社製　アルピネ　カウンタージェットミルにより粒径５μｍ以下に微粉砕した後、アグロボットにより、初期設定荷重５０ｋｇ、最大圧縮応力１．０ＭＰａの条件で測定した結果、炭パウダーの空隙率が０．５８９、引張破断強度が３４１５Ｐａであった。
【００２６】
ＰＢＴに対して、備長炭の含有量が１０重量％となるように、実施例１にて微粉砕した備長炭を配合し、日本製鋼社製　ベント付二軸混練機にて溶融混合してマスターチップ（ｉ）を製造した。その後、このマスターチップ（ｉ）とＰＢＴを、備長炭の含有量が４重量％となるように再度混合し、上記混練機にて溶融混練し、混練チップ（ｉｉ）を作製した。
【００２７】
得られた混練チップ（ｉｉ）を水分率１００ｐｐｍ以下に乾燥し、紡糸温度２６０℃、巻取速度１２００ｍ／分にて紡糸し、その後、延伸倍率２．２倍、延伸速度７００ｍ／分で、ローラー温度７０℃、プレートヒーター温度１５０℃で延伸し、８４ｄｔｅｘ／２４フィラメントの糸を得た。
【００２８】
上記により得られた延伸糸を丸編し、両手両足に長さ７０ｃｍの丸編布を装着し、オメガウエーブ社製　レーザー血流計　オメガフローＦＬＯ−Ｃ１ＨＰを用いて、人工気象室内で室温２７±０．２℃、湿度５５±３％の条件で血流量増加率を求めた。
【００２９】
実施例２
混練チップ（ｉｉ）中の備長炭の含有量が５重量％となるように、マスターチップ（ｉ）とＰＢＴの混合比率を変える以外、実施例１記載の工程で実施した。
【００３０】
実施例３
混練チップ（ｉｉ）中の備長炭の含有量が７重量％となるように、マスターチップ（ｉ）とＰＢＴの混合比率を変える以外、実施例１記載の工程で実施した。
【００３１】
比較例１
混練チップ（ｉｉ）に備長炭を混合していないポリブチレンテレフタレート（以下ＰＢＴと記す。）に変更し、かつ、紡糸温度を２８０℃に変更し、糸の伸度が３２％になるように延伸倍率とポリマー吐出量を変更して実施例１記載の工程で実施した。実施例１と同条件にて血流量測定を実施し使用した糸の強度、延伸操業性の結果を表１に記す。
【００３２】
【表１】
2004036026.tif 000002
【００３３】
ここで、炭パウダー含有率とは、血流量測定に使用した編布の炭パウダー量を算出し、それを百分率で表したものである。糸の強度測定は、ＪＩＳ　Ｌ−１０１３に準じ、島津製作所（株）製のＡＧＳ−１ＫＮＧ　オートグラフ引張試験機を用い、試料長２０ｃｍ、定速引張速度２０ｃｍ／分の条件で測定し、最高強力の値から糸強度を算出した。延伸操業性は、糸巻量５１０ｇにて糸切れ無く巻き上がった本数を百分率で表したものである。表１に記す通り、ＰＢＴ単独糸に比べ、備長炭を混合している繊維は、血流促進効果は非常に優れ、又、備長炭の含有量に比例して血流促進効果は増大した。糸の強度は、炭パウダーを混合すれば低下するが後加工通過性に問題なく、紡糸延伸操業性も良好である。
【００３４】
比較例２
備長炭をホソカワミクロン社製　アルピネ　カウンタージェットミルにより実施例１と異なる条件にて微粉砕した後、アグロボットにより、初期設定荷重５０ｋｇ、最大圧縮応力１．０ＭＰａの条件で測定した結果、炭パウダーの空隙率が０．５０、引張破断強度が３７００Ｐａであった。その炭パウダーを使用する以外、実施例１記載の工程で実施した。結果を表２に記す。
【００３５】
【表２】
2004036026.tif 000003
【００３６】
比較例２は炭パウダーの均一分散性が悪いため、血流促進効果もあまり良くない。しかも、紡糸中の濾過圧の著しい上昇が見られ、紡糸、延伸性が悪化し得られた糸の強度も低いものであった。